"非プロトン性溶剤を基礎とし、少なくとも1種のオリゴマー及び/又はポリマーのヒドロキシル基含有化合物A、式I-X-Si-RxG3xI[式中、G=同一の若しくは異なる加水分解性基、殊にG=アルコキシ基OR、R=水素、アルキル又はシクロアルキル、ここで、炭素鎖は、隣接していない酸素基、硫黄基又はNRa基によって中断されていてもよく、ここで、Ra=アルキル、シクロアルキル、アリール又はアラルキル、有利にはR=エチル及び/又はメチル、X=有機基、殊に直鎖及び/若しくは分枝鎖の炭素原子1~20個を有するアルキレン基又はシクロアルキレン基、極めて有利にはX=炭素原子1~4個を有するアルキレン基、R=アルキル、シクロアルキル、アリール、又はアラルキル、ここで、炭素鎖は、隣接していない酸素基、硫黄基又はNRa基によって中断されていてもよく、ここで、Ra=アルキル、シクロアルキル、アリール又はアラルキル、有利にはR=殊に炭素原子1~6個を有するアルキル基、x=0~2、有利には0~1、特に有利にはx=0]の少なくとも1個のシラン基を有する少なくとも1種の化合物B1並びに成分B1とは異なる、1分子当たり少なくとも2個のイソシアネート基を有する少なくとも1種の化合物B2を含有するコーティング剤であって、該化合物B2が、iウレトジオン基を有し、かつii直鎖脂肪族ジイソシアネートDIから製造されていることを特徴する前記コーティング剤。前記化合物B2が、炭素原子3~12個、殊に炭素原子4~10個、極めて有利には炭素原子5~6個を有する直鎖脂肪族ジイソシアネートDIから製造されていることを特徴とする、請求項1記載のコーティング剤。前記化合物B2が、>50モル、有利には50モル超~90モル、特に有利には65~80モルのウレトジオン基含有率を、そのつど前記直鎖脂肪族ジイソシアネートDIのイソシアネート-オリゴマー化によって生じた構造タイプの全体を基準として有することを特徴とする、請求項1又は2記載のコーティング剤。前記ウレトジオン基含有化合物B2中で、構造単位I、II及び/又はIIIに前記イソシアネート基の5モル未満、有利には2.5モル未満が反応しており、特に有利には前記イソシアネート基の一切が反応していないことを特徴とする、請求項1から3までのいずれか1項記載のコーティング剤。前記シラン基含有化合物B1がイソシアヌレート基及び/若しくはアロファネート基を有すること、並びに/又は前記シラン基含有化合物B1が付加的にイソシアネート基を有することを特徴とする、請求項1から4までのいずれか1項記載のコーティング剤。前記化合物B1が、構造単位II及びIIIの全単位を基準として、式II-NR-X-SiRxOR3xII0~100モル、有利には5~70モル及び構造単位II及びIIIの全単位を基準として、式III-NX-SiRxOR3xnX-SiRyOR3ymIII0~100モル、有利には30~95モルを有することを特徴とし、ここで、R=水素、アルキル、シクロアルキル、アリール又はアラルキル、ここで、炭素鎖は、隣接していない酸素基、硫黄基又はNRa基によって中断されていてもよく、ここで、Ra=アルキル、シクロアルキル、アリール又はアラルキル、R=水素、アルキル又はシクロアルキル、ここで、炭素鎖は、隣接していない酸素基、硫黄基又はNRa基によって中断されていてもよく、ここで、Ra=アルキル、シクロアルキル、アリール又はアラルキル、有利にはR=エチル及び/又はメチル、X、X=直鎖及び/若しくは分枝鎖の炭素原子1~20個を有するアルキレン基又はシクロアルキレン基、有利にはX、X=炭素原子1~4個を有するアルキレン基、R=アルキル、シクロアルキル、アリール、又はアラルキル、ここで、炭素鎖は、隣接していない酸素基、硫黄基又はNRa基によって中断されていてもよく、ここで、Ra=アルキル、シクロアルキル、アリール又はアラルキル、有利にはR=殊に炭素原子1~6個を有するアルキル基、n=0~2、m=0~2、mn=2、並びにx、y=0~2である、請求項1から5までのいずれか1項記載のコーティング剤。前記化合物B1中の前記構造単位ii及び/又はIIIに反応した前記イソシアネート基の全割合が、10~100モル、有利には30~100モル、特に有利には50~100モルであることを特徴とする、請求項1から6までのいずれか1項記載のコーティング剤。前記化合物B1が、αビス3-プロピルトリメトキシシリルアミン及び場合によりN-3-トリメトキシシリルプロピルブチルアミンと、β1,6-ヘキサメチレンジイソシアネート、イソホロンジイソシアネート、又は4,4-メチレンジシクロヘキシルジイソシアネート、前述のジイソシアネートのビウレット-ダイマー及び/又は前述のジイソシアネートのイソシアヌレート-トリマーとからの反応生成物であることを特徴とする、請求項1から7までのいずれか1項記載のコーティング剤。前記ウレタン基含有化合物B2の当量対前記シラン基含有化合物B1の当量での混合比が、0.5:1.0~50.0~1.0、有利には0.8:1.0~20.0~1.0であることを特徴とする、請求項1から8までのいずれか1項記載のコーティング剤。前記ヒドロキシル基含有化合物Aが、ポリアクリレートポリオール、ポリメタクリレートポリオール、ポリエステルポリオール、ポリウレタンポリオール及び/又はポリシロキサンポリオールの群から、殊にポリアクリレートポリオール及び/又はポリメタクリレートポリオールの群から選択されていることを特徴とする、請求項1から9までのいずれか1項記載のコーティング剤。化合物Aとして、ラクトン変性された、有利にはε-カプロラクトン変性されたヒドロキシル基含有のオリゴマー及び/又はポリマーの化合物A、極めて有利にはε-カプロラクトン変性されたヒドロキシル基含有ポリアクリレートポリオール及び/又はε-カプロラクトン変性されたヒドロキシル基含有ポリメタクリレートポリオールを含有することを特徴とする、請求項1から10までのいずれか1項記載のコーティング剤。場合により前コーティングされた基材上に着色ベースコート層を施与し、その後に請求項1から11までのいずれか1項記載のコーティング剤からの層を施与することを特徴とする、多段階のコーティング法。前記着色ベースコート層の施与後に、この施与されたベースコートをまず室温~80°Cまでの温度で乾燥させ、そして請求項1から11までのいずれか1項記載の前記コーティング剤の施与後に30~90°Cの温度で1分~10時間までのあいだ硬化させることを特徴とする、請求項12記載の多段階のコーティング法。自動車修理塗装のための及び/又は自動車取り付け部品及び/又はプラスチック基材のコーティングのためのクリアコートとしての請求項1から11までのいずれか1項記載のコーティング剤の使用。自動車修理塗装及び/又はプラスチック基材のコーティングのための請求項12又は13記載の方法の使用。"